(57)【要約】【課題】画像の彩度が高く、光沢紙への定着性に優れ、吐出安定性が良好で、特に印字曲がりの無い、インクジェット方式のプリンタで印字することができるインクジェット用インク、これを用いたインクカートリッジ、画像形成体および画像形成方法を提供すること。【解決手段】少なくとも顔料、水、ポリエーテル型ポリウレタンエマルジョンおよび１，３−ブタンジオールを含んでなるインクジェット用インク、該インクを含有するインクカートリッジ、該インクを用いて受容体に画像が形成されている画像形成体、該インクを用いて受容体に画像を形成する画像形成方法。【選択図】なし【特許請求の範囲】
【請求項１】
少なくとも顔料、水、ポリエーテル型ポリウレタンエマルジョンおよび１，３−ブタンジオールを含んでなるインクジェット用インク。
【請求項２】
前記ポリエーテル型ポリウレタン固形分を０．０１〜７重量％含んでなることを特徴とする請求項１に記載のインクジェット用インク。
【請求項３】
前記ポリエーテル型ポリウレタンエマルジョンの平均粒子径が５０ｎｍ以下であることを特徴とする請求項１または２に記載のインクジェット用インク。
【請求項４】
前記顔料の平均粒子径が１０〜２００ｎｍであることを特徴とする請求項１乃至３のいずれかに記載のインクジェット用インク。
【請求項５】
前記顔料を１〜１５重量％含んでなることを特徴とする請求項１乃至４のいずれかに記載のインクジェット用インク。
【請求項６】
前記顔料が界面活性剤で分散されていることを特徴とする請求項１乃至５のいずれかに記載のインクジェット用インク。
【請求項７】
前記界面活性剤がノニオン系界面活性剤であることを特徴とする請求項６に記載のインクジェット用インク。
【請求項８】
前記界面活性剤が、下記一般式（Ｉ）で表わされる化合物であることを特徴とする請求項７に記載のインクジェット用インク。
【化１】
2007231191.tif 000006
（式中、Ｒ１は炭素数１〜２０のアルキル基、アリル基、アラルキル基を表わし、ｌは０〜７の整数を表わし、ｍは２０〜２００の整数を表わす。）
【請求項９】
前記界面活性剤が、ＰＯＥ（ｎ＝４０）βナフチルエーテルであることを特徴とする請求項８に記載のインクジェット用インク。
【請求項１０】
アルカンジオールをさらに含んでなることを特徴とする請求項１乃至９のいずれかに記載のインクジェット用インク。
【請求項１１】
前記アルカンジオールが２−エチル−１，３−ヘキサンジオールであることを特徴とする請求項１０に記載のインクジェット用インク。
【請求項１２】
前記アルカンジオールを０．２〜１５重量％含んでなることを特徴とする請求項１０又は１１に記載のインクジェット用インク。
【請求項１３】
アセチレングリコール系界面活性剤をさらに含んでなることを特徴とする請求項１乃至１２のいずれかに記載のインクジェット用インク。
【請求項１４】
請求項１乃至１３のいずれかに記載のインクジェット用インクを含有することを特徴とするインクカートリッジ。
【請求項１５】
画像形成装置に着脱可能であることを特徴とする請求項１４に記載のインクカートリッジ。
【請求項１６】
前記画像形成装置がインクジェットプリンターであることを特徴とする請求項１５に記載のインクカートリッジ。
【請求項１７】
請求項１乃至１３のいずれかに記載のインクジェット用インクを用いて受容体に画像が形成されていることを特徴とする画像形成体。
【請求項１８】
前記受容体が紙であることを特徴とする請求項１７に記載の画像形成体。
【請求項１９】
請求項１乃至１３のいずれかに記載のインクジェット用インクを用いて受容体に画像を形成することを特徴とする画像形成方法。
【請求項２０】
インクジェットプリンターから受容体に請求項１乃至１３のいずれかに記載のインクジェット用インクを吐出させることを特徴とする請求項１９に記載の画像形成方法。
【請求項２１】
前記インクジェットプリンターが、ピエゾ方式のインクジェットプリンターであることを特徴とする請求項２０に記載の画像形成方法。
【請求項２２】
前記インクジェットプリンターが、サーマル方式のインクジェットプリンターであることを特徴とする請求項２０に記載の画像形成方法。
【発明の詳細な説明】
【技術分野】
【０００１】
本発明は、画像彩度が高く、画像の受容体への定着性に優れ、更に吐出安定性にも優れたインクジェット記録方式に使用するインクジェット用インク、これを用いたインクカートリッジ、画像形成体および画像形成方法に関する。
【背景技術】
【０００２】
従来、インクジェット記録方式に用いるインクとしては、各種の水溶性染料を水単体もしくは水と水溶性溶剤からなる溶媒中に溶解し、必要に応じて各種添加剤を添加したものが主流であった。
【０００３】
しかし、このような染料系インクを用いて印字を行なった場合、被記録材上での記録画像の耐水性が悪く、水をこぼしたりすると容易に記録部分の染料のにじみが生ずるという問題や、耐光性が悪いため、記録部分に光が当ると色調変化や濃度低下が発生するという問題があった。
【０００４】
染料系インクの上記問題を改良するため、着色剤として染料の替りにカーボンブラックや各種有機顔料を用いた、いわゆる顔料系インクをインクジェット記録方式に適用することが知られている。
【０００５】
顔料系インクを用いて印字を行なった場合、被記録材上で乾燥したインクは着色剤が顔料であるため、水がかかっても染料のように溶解してにじみが発生することはなく、耐水性が良好である。
また、顔料は染料に比較して光に対する反応性が低いため、顔料系インクの耐光性は染料系インクに較べ優れている。
【０００６】
このような顔料系インクは、一般に顔料と液媒体と分散剤よりなる混合物をボールミル、サンドミル等の分散機で分散処理を行ない製造した顔料分散液に、必要に応じて各種添加剤を添加して製造するが、インクジェット用インクに使用する顔料分散液は印刷装置（インクジェットプリンター）のノズル詰まり防止、印字画像の鮮明性、２次色再現性、透明性確保のため、通常２００ｎｍ以下の粒子径レベルまで顔料分散液中の顔料粒子を微粒子化分散する必要がある。更に５０ｎｍ以下のレベルにまで微粒子化すれば、染料インクに近い、高彩度で透明性の高い画像が形成し得ることが知られている。
【０００７】
しかし、上記顔料系インクを光沢紙等、インクの浸透性の低い紙に印刷した場合、画像部が擦過されると表面から顔料が脱落して画像が薄くなったり、消えてしまう等の問題があった。本現象は定着性不良と呼称されているが、定着性改善の為には、インク中に水溶性樹脂や樹脂エマルジョンを添加することが知られている。
例えば、特許文献１、２、とくに特許文献３では、顔料、水系分散媒体、顔料分散剤に更にポリウレタン系樹脂を主体とするエマルジョン粒子を添加したインクジェット用水系顔料インク組成物が開示されている。
しかし、特許文献３の技術では、水系分散媒体を水と、エチレングリコール、ジエチレングリコール、トリエチレングリコール、プロピレングリコール、ジプロピレングリコール、グリセリンのいずれかである多価アルコールとの混合物に限定しており、これ以外の多価アルコールを使用した場合はエマルジョン粒子の長期の安定性に劣るので好ましくない、としている。
更に、特許文献３の技術では、ポリウレタン系樹脂を主体とするエマルジョンとして、ポリカーボネート型ポリウレタンエマルジョンとポリエステル型ポリウレタンエマルジョンのみが実施例で使用され、ポリエーテル型ポリウレタンエマルジョンは定着性に劣る為好ましくない旨、記載がある。
本発明者らは特許文献３に記載されている多価アルコールと水の混合物である水系分散媒体と、ポリウレタン系樹脂エマルジョンとして、ポリカーボネート型及びポリエステル型ポリウレタンエマルジョンを使用し、インクジェット用インクを作成し、インクジェットプリンターで印字評価を行ったところ、いずれの組み合わせにおいても、「印字曲がり」が発生した。
ここで言う「印字曲がり」とは、ノズルから吐出されたインク滴が時々真っ直ぐに飛ばず、曲がって飛ぶ為、ベタ画像を印字した際、ベタ画像中に白い線、あるいは薄い線がスジ状に観察される現象を言う。
【特許文献１】特開平３−１６００６８号公報
【特許文献２】特開平１１−３０２５８３号公報
【特許文献３】特開２００３−９６３４２号公報
【発明の開示】
【発明が解決しようとする課題】
【０００８】
本発明は、上記の問題点に鑑みてなされたものであり、画像の彩度が高く、画像の受容体への定着性に優れ、吐出安定性が良好で、特に印字曲がりの無い、インクジェット方式のプリンタで印字することができるインクジェット用インク、これを用いたインクカートリッジ、画像形成体および画像形成方法を提供することを目的とする。
【課題を解決するための手段】
【０００９】
上記課題を解決するために、本発明に係るインクジェット用インクは、少なくとも、顔料、水、ポリエーテル型ポリウレタンエマルジョンおよび１，３−ブタンジオールを含んでなることにより、インクジェット方式のプリンタでの吐出安定性を良好なものとし、印字曲がりが無く、かつ画像の受容体、とくに光沢紙への定着性が良好でかつ、画像彩度を高くし得たものである。
【００１０】
上記課題は、下記（１）〜（２２）の構成によって解決される。
（１）  少なくとも顔料、水、ポリエーテル型ポリウレタンエマルジョンおよび１，３−ブタンジオールを含んでなるインクジェット用インク。
（２）  前記ポリエーテル型ポリウレタン固形分を０．０１〜７重量％含んでなることを特徴とする前記（１）に記載のインクジェット用インク。
（３）  前記ポリエーテル型ポリウレタンエマルジョンの平均粒子径が５０ｎｍ以下であることを特徴とする前記（１）または（２）に記載のインクジェット用インク。
（４）  前記顔料の平均粒子径が１０〜２００ｎｍであることを特徴とする前記（１）乃至（３）のいずれかに記載のインクジェット用インク。
（５）  前記顔料を１〜１５重量％含んでなることを特徴とする前記（１）乃至（４）のいずれかに記載のインクジェット用インク。
（６）  前記顔料が界面活性剤で分散されていることを特徴とする前記（１）乃至（５）のいずれかに記載のインクジェット用インク。
（７）  前記界面活性剤がノニオン系界面活性剤であることを特徴とする前記（６）に記載のインクジェット用インク。
（８）  前記界面活性剤が、下記一般式（Ｉ）で表わされる化合物であることを特徴とする前記（７）に記載のインクジェット用インク。
【００１１】
【化１】
2007231191.tif 000002
【００１２】
（式中、Ｒ１は炭素数１〜２０のアルキル基、アリル基、アラルキル基を表わし、ｌは０〜７の整数を表わし、ｍは２０〜２００の整数を表わす。）
（９）  前記界面活性剤が、ＰＯＥ（ｎ＝４０）βナフチルエーテルであることを特徴とする前記（８）に記載のインクジェット用インク。
（１０）  アルカンジオールをさらに含んでなることを特徴とする前記（１）乃至（９）のいずれかに記載のインクジェット用インク。
（１１）  前記アルカンジオールが２−エチル−１，３−ヘキサンジオールであることを特徴とする前記（１０）に記載のインクジェット用インク。
（１２）  前記アルカンジオールを０．２〜１５重量％含んでなることを特徴とする前記（１０）又は（１１）に記載のインクジェット用インク。
（１３）  アセチレングリコール系界面活性剤をさらに含んでなることを特徴とする前記（１）乃至（１２）のいずれかに記載のインクジェット用インク。
（１４）  前記（１）乃至（１３）のいずれかに記載のインクジェット用インクを含有することを特徴とするインクカートリッジ。
（１５）  画像形成装置に着脱可能であることを特徴とする前記（１４）に記載のインクカートリッジ。
（１６）  前記画像形成装置がインクジェットプリンターであることを特徴とする前記（１５）に記載のインクカートリッジ。
（１７）  前記（１）乃至（１３）のいずれかに記載のインクジェット用インクを用いて受容体に画像が形成されていることを特徴とする画像形成体。
（１８）  前記受容体が紙であることを特徴とする前記（１７）に記載の画像形成体。
（１９）  前記（１）乃至（１３）のいずれかに記載のインクジェット用インクを用いて受容体に画像を形成することを特徴とする画像形成方法。
（２０）  インクジェットプリンターから受容体に前記（１）乃至（１３）のいずれかに記載のインクジェット用インクを吐出させることを特徴とする前記（１９）に記載の画像形成方法。
（２１）  前記インクジェットプリンターが、ピエゾ方式のインクジェットプリンターであることを特徴とする前記（２０）に記載の画像形成方法。
（２２）  前記インクジェットプリンターが、サーマル方式のインクジェットプリンターであることを特徴とする前記（２０）に記載の画像形成方法。
【発明の効果】
【００１３】
本発明によれば、画像の彩度が高く、光沢紙への定着性に優れ、吐出安定性が良好で、特に印字曲がりの無い、インクジェット方式のプリンタで印字することができるインクジェット用インク、これを用いたインクカートリッジ、画像形成体および画像形成方法を提供することができる。
【発明を実施するための最良の形態】
【００１４】
本発明のインクジェット用インクは、少なくとも顔料、水、ポリエーテル型ポリウレタンエマルジョンおよび１，３−ブタンジオールを含んでなる。本発明ではこのように１，３−ブタンジオールを必須成分とするものであり、従来汎用されてきたジエチレングリコール、グリセリン等では印字曲がりをなくすことができない。しかし、１，３−ブタンジオールの使用によって印字曲がりを防止することができる。
【００１５】
また本発明では、ポリウレタンエマルジョンの中でも、特にポリエーテル型ポリウレタンエマルジョンが好ましい。ポリカーボネート型ポリウレタンエマルジョンとポリエステル型ポリウレタンエマルジョンを添加したインクは、光沢紙への定着性に優れ、吐出安定性が良好ではあるが、印字曲がりが起きやすい。また、高温保存時の粘度上昇傾向が見られる。
【００１６】
ポリエーテル型ポリウレタンエマルジョンのインクへの添加量は、ポリウレタン固形分として０．０１〜７重量％が好ましい。０．０１重量％未満では、光沢紙への定着性が不十分であり、７重量％より多いとノズルの目詰まりが起こりやすくなる。
【００１７】
また、ポリエーテル型ポリウレタンエマルジョンの平均粒子径は５０ｎｍ以下であることが好ましい。５０ｎｍより大きいと、ノズルの目詰まりが起こりやすくなる。
【００１８】
本発明で使用する顔料の平均粒子径は１０〜２００ｎｍであることが好ましく、より好ましくは２０〜１００ｎｍである。この平均粒子径範囲を満たすことにより、光沢紙への定着性、吐出安定性を一層高めることができ、特に印字曲がりが無く、更に画像彩度の高いインクジェット用インクを提供することができる。顔料平均粒子径を１０ｎｍより小さくすることは、長時間分散が必要であり、かつインクの保存安定性も悪くなる。平均粒子径が２００ｎｍを超えると、画像彩度が低くなるばかりでなく、ノズル詰まりが多くなり、インクの吐出安定性が悪くなる。
なお、本発明における顔料の平均粒子径は、日機装（株）製マイクロトラックＵＰＡで測定した値を示している。
【００１９】
顔料の添加量は、１〜１５重量％が好ましく、より好ましくは３〜１２重量％である。
顔料の含有量が１重量％より少ないと、画像濃度が低くなり、１５重量％より多いとノズル詰まりが多くなり、インクの吐出安定性が悪くなる。
【００２０】
また本発明のインクジェット用インクは、界面活性剤を用いることができる。
顔料を界面活性剤で分散するには、顔料粉体と水と界面活性剤をプレミックス後、サンドミル、ダイノーミル等の分散機を用いて公知の方法で分散する。
界面活性剤としては、アニオン系、ノニオン系、カチオン系、両イオン系の界面活性剤を用いることができる。
アニオン系界面活性剤としては、脂肪酸塩、アルキル硫酸エステル塩、アルキルアリールスルホン酸塩、アルキルナフタレンスルホン酸塩、ジアルキルスルホン酸塩、ジアルキルスルホコハク酸塩、アルキルジアリールエーテルジスルホン酸塩、アルキルリン酸塩、ポリオキシエチレンアルキルエーテル硫酸塩、ポリオキシエチレンアルキルアリールエーテル硫酸塩、ナフタレンスルホン酸フォルマリン縮合物、ポリオキシエチレンアルキルリン酸エステル塩、グリセロールボレイト脂肪酸エステル、ポリオキシエチレングリセロール脂肪酸エステル等が例示される。
ノニオン系界面活性剤としては、ポリオキシエチレンアルキルエーテル、ポリオキシエチレンアルキルアリールエーテル、ポリオキシエチレンオキシプロピレンブロックコポリマー、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレン脂肪酸エステル、ポリオキシエチレンアルキルアミン、フッ素系、シリコン系等が例示される。
カチオン系界面活性剤としては、アルキルアミン塩、第４級アンモニウム塩、アルキルピリジニウム塩、アルキルイミダゾリウム塩等が例示される。
両イオン系界面活性剤としては、アルキルベタイン、アルキルアミンオキサイド、ホスファジルコリン等が例示される。
このうち、より好ましく使用されるのは、ノニオン系界面活性剤であり、特に下記一般式（Ｉ）で表わされる化合物が好ましい。
【００２１】
【化２】
2007231191.tif 000003
【００２２】
（式中、Ｒ１は炭素数１〜２０のアルキル基、アリル基、アラルキル基を表わし、ｌは０〜７の整数を表わし、ｍは２０〜２００の整数、好ましくは３０〜６０の整数を表わす。）
その中でもＰＯＥ（ｎ＝４０）βナフチルエーテルが特に好ましく使用できる。
ノニオン系界面活性剤を用いることにより、よりインクの泡立ちが抑制され、かつ画像彩度の高いインクジェット用インクが提供される。
【００２３】
また本発明のインクジェット用インクは、アルカンジオールをさらに含むものが好ましい。
アルカンジオールとしては特に限定されるものではないが、好ましくは、１，２-ヘキサンジオール、１，２-ヘプタンジオール、１，３-ヘプタンジオール、２−メチル−１，３−ヘキサンジオール、２-ブチル-２-エチル-プロパンジオール、２−エチル−１，３−ヘキサンジオール等が挙げられる。この内、２−エチル−１，３−ヘキサンジオールがより画像彩度が高くなるので好ましい。アルカンジオールの含有量は０．２〜１５重量％が好ましく、より好ましくは０．３〜１０重量％である。アルカンジオールの含有量が０．２重量％より少ないと画像彩度が低くなり、１５重量％より多いとインクの保存安定性が悪くなる。
さらに本発明のインクジェット用インクはアセチレングリコール系界面活性剤を含むことが好ましい。アセチレングリコール系界面活性剤を使用することにより、より画像彩度が高くなる。
アセチレングリコール系界面活性剤の含有量は、好ましくは０．１〜１２重量％が好ましく、より好ましくは０．１〜５重量％である。アセチレングリコール系界面活性剤としては特に限定されるものではないが、好ましくは、２，４，７，９-テトラメチル-５-デシン-４，７-ジオール、３，６-ジメチル-４-オクチン-３，６-ジオール、３，５-ジメチル-１-ヘキシン-３-オールの他、市販品としては、サーフィノール１０４、８２、４６５、４８５、またはＴＧ（以上Ａｉｒ  Ｐｒｏｄｕｃｔｓ  ａｎｄ  Ｃｈｅｍｉｃａｌｓ．Ｉｎｃより入手可）、オルフィンＳＴＧ、オルフィンＥ１０１０（以上  日信化学社製  商品名）等が挙げられる。
アルカンジオールおよび／またはアセチレングリコール系界面活性剤を使用すれば、よりインクの泡立ちが抑制され、かつ画像彩度の高いインクジェット用インクが提供される。
【００２４】
本発明のインクジェット用インクは、着色剤として顔料を含んでなる。
顔料としては、無機顔料、有機顔料のいずれも使用することができる。
無機顔料の具体例としては、酸化チタン、酸化鉄の他、コンタクト法、ファーネス法、サーマル法等の公知の方法によって製造されたカーボンブラック等がある。
有機顔料の具体例としては、アゾ顔料、フタロシアニン顔料、ペリレン顔料、アントラキノン顔料、キナクリドン顔料、ジオキサジン顔料、チオインジゴ顔料、イソインドリノン顔料、キノフタノン顔料、ニトロ顔料、ニトロソ顔料、アニリンブラック等がある。
顔料の具体例としては、カーボンブラックとして、三菱化学社製のＮｏ．２３００、Ｎｏ．２２００Ｂ、Ｎｏ．９００、Ｎｏ．３３、Ｎｏ．４０、Ｎｏ．４５、Ｎｏ．４５Ｌ、Ｎｏ．５２、ＨＣＦ８８、ＭＡ７、ＭＡ８、ＭＡ１００等が、コロンビア社製のＲａｖｅｎ５７５０、Ｒａｖｅｎ５２５０、Ｒａｖｅｎ５０００、Ｒａｖｅｎ３５００、Ｒａｖｅｎ１２５５、Ｒａｖｅｎ７００等が、キャボット社製のＲｅｇａｌ  ４００Ｒ、Ｒｅｇａｌ  ３３０Ｒ、Ｒｅｇａｌ  ６６０Ｒ、Ｍｏｇｕｌ  Ｌ、Ｍｏｇｕｌ  ７００、Ｍｏｎａｒｃｈ８００、Ｍｏｎａｒｃｈ８８０、Ｍｏｎａｒｃｈ９００、Ｍｏｎａｒｃｈ１０００、Ｍｏｎａｒｃｈ１１００、Ｍｏｎａｒｃｈ１３００、Ｍｏｎａｒｃｈ１４００等が、デグサ社製のＣｏｌｏｒ  Ｂｌａｃｋ  ＦＷ１、同ＦＷ２、同ＦＷ２Ｖ、同ＦＷ１８、同ＦＷ２００、同Ｓ１５０、同Ｓ１６０、同Ｓ１７０、Ｐｒｉｎｔｅｘ  ３５、同Ｕ、同Ｖ、同１４０Ｕ、Ｓｐｅｃｉａｌ  Ｂｌａｃｋ  ６、同５、同４、同４Ａ、ＮＩＰＥＸ１５０、ＮＩＰＥＸ１６０、ＮＩＰＥＸ１７０、ＮＩＰＥＸ１８０等が挙げられる。
イエローインクに使用される顔料の具体例としては、Ｃ．Ｉ．ピグメントイエロー１、２、３、１２、１３、１４、１６、１７、７３、７４、７５、８３、９３、９５、９７、９８、１０９、１１０、１１４、１２０、１２８、１２９、１３８、１５０、１５１、１５４、１５５、１７４、１８０、１８５等が挙げられる。
マゼンタインクに使用される顔料の具体例としては、Ｃ．Ｉ．ピグメントレッド５、７、１２、４８（Ｃａ）、４８（Ｍｎ）、５７（Ｃａ）、５７：１、１１２、１２２、１２３、１４６、１６８、１７６、１８４、１８５、２０２、２０９、ピグメントバイオレット１９等が挙げられる。
シアンインクに使用される顔料の具体例としては、Ｃ．Ｉ．ピグメントブルー１、２、３、１５、１５：３、１５：４、１６、２２、６０、６３、６６等が挙げられる。
本発明において、顔料はその表面に水分散性付与基を有し、分散剤が無くとも安定に分散状態が維持できる、いわゆる自己分散型顔料（表面処理顔料）でも良いし、顔料表面の全体をポリマーで被覆し、これにより分散剤が無くとも安定に分散状態が維持できる、いわゆるカプセル型顔料（水分散性ポリマー包含顔料）でも良いし、分散剤により分散された顔料でも良い。
本発明においては、顔料は界面活性剤によって分散された顔料分散液としてインクに添加されるのが好ましい。
【００２５】
本発明のインクジェット用インクにおいて、水は、イオン交換水、限外濾過水、逆浸透水、蒸留水等の純水、または超純水を用いることができる。
また、紫外線照射、または過酸化水素添加等により滅菌した水を用いることにより、インクを長期間保存する場合にカビやバクテリアの発生を防ぐことができるので好適である。
【００２６】
本発明においてインクジェット用インクに含有する水溶性有機溶剤としては、例えば、メチルアルコール、エチルアルコール、ｎ−プロピルアルコール、イロプロピルアルコール、ｎ−ブチルアルコール、ｓｅｃ−ブチルアルコール、ｔｅｒｔ−ブチルアルコール等の炭素数１〜４のアルキルアルコール類；ジメチルホルムアミド、ジメチルアセトアミド等のアミド類；アセトン、メチルエチルケトン、ジアセトンアルコール等のケトン又はケトンアルコール類；テトラヒドロフラン、ジオキサン等のエーテル類；エチレングリコール、プロピレングリコール、１，２−プロパンジオール、１，２−ブタンジオール、３-メチル-１，３−ブタンジオール、１，４−ブタンジオール、ジエチレングリコール、トリエチレングリコール、１，２，６−ヘキサントリオール、チオジグリコール、ヘキシレングリコール、グリセリン等の多価アルコール類；ポリエチレングリコール、ポリプロピレングリコール等のポリアルキレングリコール類；エチレングリコールモノメチル（又はエチル）エーテル、ジエチレングリコールメチル（又はエチル）エーテル、トリエチレングリコールモノメチル（又はエチル）エーテル等の多価アルコールの低級アルキルエーテル類；モノエタノールアミン、ジエタノールアミン、トリエタノールアミン等のアルカノールアミン類；Ｎ−メチル−２−ピロリドン、２−ピロリドン、１，３−ジメチル−２−イミダゾリジノン等が挙げられるが、１，３−ブタンジオール以外のものは単独または１，３−ブタンジオール以外のものとの混合では印字曲がりを無くすことはできない為、必ず１，３−ブタンジオール単独ないしは１，３−ブタンジオールとの混合で用いる必要がある。
なお、インクジェット用インクの水溶性有機溶剤の含有量としては、環境性等の点も考慮すると５０重量％以下が好ましい。
【００２７】
本発明におけるインクジェット用インクには、上記水溶性有機溶剤の他、必要に応じてｐＨ調整剤、防腐剤、樹脂等を使用してもよい。
【００２８】
本発明では、前記のインクジェット用インクを収容したインクカートリッジを形成することができ、該インクカートリッジを収容したインクジェット装置で該インクに記録信号に応じてオリフィスから吐出させ、画像の受容体に画像形成（印字）を行い、画像形成体を得ることができる。
尚、本発明のインクジェット用インクを用いて印字する手段としては、連続噴射型あるいはオンデマンド型の記録ヘッドを有する前記のインクジェット方式のプリンター（インクジェットプリンター）による印刷方式が挙げられる。尚、オンデマンド型としては、例えば、ピエゾ方式、サーマル方式、静電方式等が例示され、好ましくはピエゾ方式、サーマル方式である。
これらインクカートリッジの形成、インクジェット装置の構成、該装置を用いた画像形成方法は、例えば特開２０００−１９８９５８号公報に記載されたもの等、当技術分野に関する公知技術を適宜採用することができる。
【００２９】
また、本発明において受容体は、紙などのインクに対して吸収性を有するもの、インク組成物に対して実質的に非吸収性のもののいずれであっても好適に用いられる。本発明によるインクジェット記録方法が適用可能な受容体の具体例としては、ポリエチレンテレフタレート、ポリカーボネート、ポリプロピレン、ポリエチレン、ポリサルフォン、ＡＢＳ樹脂、ポリ塩化ビニル等を基材とするプラスチックシート、黄銅、鉄、アルミニウム、SUS、銅等の金属表面または非金属の基材に蒸着等の手法により金属コーティング処理をした記録媒体、紙を基材として撥水処理などがなされた記録媒体、無機質の材料を高温で焼成した、いわゆるセラミックス材料からなる記録媒体などが挙げられる。
このうち、紙が経済性の点と画像の自然さの点で最も好ましい。
【実施例】
【００３０】
以下、実施例により本発明を更に詳細に説明するが、本発明は何らこれらの実施例に限定されるものではない。なお、実施例中の部数は重量部を表わすものである。
【００３１】
実施例１
ピグメントレッド１２２                                  １５０部
（チバ・スペシャルティ・ケミカルズ社製、イルガフォアマゼンタＤＭＱ）
ＰＯＥ（ｎ＝４０）βナフチルエーテル                      ５６部
蒸留水                                                  ７９４部
上記の混合物をプレミックスした後、ディスクタイプのビーズミル（シンマルエンタープライゼス社ＫＤＬ型、メディア：０．３ｍｍφジルコニアボール使用）で２０時間循環分散し、平均粒子径６３．５ｎｍの顔料分散液（Ａ）を得た。
上記の方法で得られた顔料分散液（Ａ）を用いて下記インク処方１によりインク液を調製し、３０分攪拌後、孔径０．８μｍのメンブランフィルターで濾過、真空脱気して本発明のインクジェット用インク（ａ）を得た。
【００３２】
インク処方１
顔料分散液  （Ａ）                              ４０．０部
グリセリン                                        ７．５部
１，３−ブタンジオール                          ２２．５部
自己乳化アニオン型ポリエーテル型ポリウレタンエマルジョン（三井武田ケミカル社製  タケラックＷ-５６６１  固形分＝３５．２％  平均粒子径＝２０．４ｎｍ）
２．３部
蒸留水                                          ２７．７部
【００３３】
実施例２
実施例１においてピグメントレッド１２２を下記の材料に変更し、分散時間を２３時間にした他は、実施例１と同様にして、平均粒子径６８．８ｎｍの顔料分散液（Ｂ）を得た。
ピグメントブルー１５：３                                １５０部
（東洋インキ社製、LIONOL BLUE FG-7351）
上記の方法で得られた顔料分散液（Ｂ）を前記インク処方１の顔料分散液（Ａ）の代わりに使用してインク液を調製し、３０分攪拌後、孔径０．８μｍのメンブランフィルターで濾過、真空脱気して本発明のインクジェット用インク（ｂ）を得た。
【００３４】
実施例３
実施例１においてピグメントレッド１２２を下記の材料に変更し、分散時間を１４時間にした他は、実施例１と同様にして、平均粒子径１２．４ｎｍの顔料分散液（Ｃ）を得た。
ピグメントイエロー７４                                １５０部
（大日精化社製、エローＮｏ．４３）
上記の方法で得られた顔料分散液（Ｃ）を前記インク処方１の顔料分散液（Ａ）の代わりに使用してインク液を調製し、３０分攪拌後、孔径０．８μｍのメンブランフィルターで濾過、真空脱気して本発明のインクジェット用インク（ｃ）を得た。
【００３５】
実施例４
実施例１においてインク処方１中のグリセリンの使用量を０部とし、１，３−ブタンジオールの使用量を３０部とした他は、実施例１と同様にして、本発明のインクジェット用インク（ｄ）を得た。
【００３６】
実施例５
実施例１においてインク処方１中のポリエーテル型ポリウレタンエマルジョン（三井武田ケミカル社製  タケラックＷ-５６６１）の代わりに別種自己乳化アニオン型ポリエーテル型ポリウレタンエマルジョン（三井武田ケミカル社製  タケラックＷ-５０２５  固形分＝３０．０％  平均粒子径＝２０．３ｎｍ）を使用した他は、実施例１と同様にして、本発明のインクジェット用インク（ｅ）を得た。
【００３７】
実施例６
実施例１においてインク処方１に更に２-エチル-１，３-ヘキサンジオールを３部加え、蒸留水の使用量を２４．７部とした他は、実施例１と同様にして、本発明のインクジェット用インク（ｆ）を得た。
【００３８】
実施例７
実施例１においてインク処方１に更にアセチレングリコール系界面活性剤（日信化学社製  オルフィンＳＴＧ）を０．１部加え、蒸留水の使用量を２７．６部とした他は、実施例１と同様にして、本発明のインクジェット用インク（ｇ）を得た。
【００３９】
実施例８
実施例１においてインク処方１に更に２-エチル-１，３-ヘキサンジオールを３部とアセチレングリコール系界面活性剤（日信化学社製  オルフィンＳＴＧ）を０．１部加え、蒸留水の使用量を２４．６部とした他は、実施例１と同様にして、本発明のインクジェット用インク（ｈ）を得た。
【００４０】
比較例１
実施例１においてインク処方１中の自己乳化アニオン型ポリエーテル型ポリウレタンエマルジョンの使用量を０部とし、蒸留水の使用量を３０部とした他は、実施例１と同様にして、インクジェット用インク（ｉ）を得た。
【００４１】
比較例２
実施例１においてインク処方１中の１，３−ブタンジオールの使用量を０部とし、グリセリンの使用量を３０部とした他は、実施例１と同様にして、インクジェット用インク（ｊ）を得た。
【００４２】
比較例３
実施例１においてインク処方１中の１，３−ブタンジオールとグリセリンの使用量を０部とし、代わりにジエチレングリコールを３０部使用した他は、実施例１と同様にして、インクジェット用インク（ｋ）を得た。
【００４３】
比較例４
実施例１においてインク処方１中の１，３−ブタンジオールとグリセリンの使用量を０部とし、代わりにプロピレングリコールを３０部使用した他は、実施例１と同様にして、インクジェット用インク（ｌ）を得た。
【００４４】
比較例５
実施例１においてインク処方１中の１，３−ブタンジオールの代わりにジエチレングリコールを使用した他は、実施例１と同様にして、インクジェット用インク（ｍ）を得た。
【００４５】
比較例６
実施例1においてインク処方1中のタケラックＷ5661に替えてポリカーボネート型ポリウレタンエマルジョン（第一工業製薬社製ＳＦ460、固形分38％、平均粒子径30.0ｎｍ）を使用した他は実施例1と同様にしてインクジェット用インク（ｎ）を得た。
【００４６】
このようにして得られたインクジェット用インク（ａ）〜（ｎ）をＥＰＳＯＮ社製のピエゾ方式のインクジェットプリンターＥＭ−９３０Ｃ及びＨＰ社製のサーマル方式のインクジェットプリンターＤｅｓｋ  Ｊｅｔ  ８８０Ｃで普通紙（Ｘ−４０２４）と光沢紙（エプソン社フォト光沢紙）に印字したが、いずれも良好な印字画像が得られた。
光沢紙上画像を綿布で強く５回擦ったところ、比較例１以外の画像は定着性が良好で画像の剥がれは無かったが、比較例１のものは画像が剥がれた。
次に、ＥＭ−９３０Ｃでの普通紙印字画像をＸｒｉｔｅ濃度計にて測定し、画像彩度を算出した。結果を表１に示す。
なお、表１において、画像の彩度とは、画像サンプルのベタ画像の測色をＸｒｉｔｅ濃度計にて行ない、色度図上にプロットし、色度図上の原点からの距離をいう。より詳しくは色度図上のａ値、ｂ値について
【００４７】
【数１】
2007231191.tif 000004
【００４８】
をいう。
次に、面積率５％のベタ画像テストパターンをインクジェットプリンターＥＭ−９３０Ｃ及びインクジェットプリンターＤｅｓｋ  Ｊｅｔ  ８８０ＣでＡ４サイズの普通紙に連続で２００枚印字し、印字終了後、２００枚目のベタ印字画像をルーペで観察し、印字曲がりによる白スジまたは低濃度スジの本数を確認した。その結果を表１に示す。
【００４９】
【表１】
2007231191.tif 000005
【００５０】
表１から明らかなように、顔料、水、ポリエーテル型ポリウレタンエマルジョンおよび１，３−ブタンジオールを含んでなる、各実施例のインクジェット用インクは、画像彩度に優れ、印字曲がりが発生しないのに対し、比較例２〜５のインクは、印字曲がりが悪化している。また上記のように比較例１は、画像の剥がれがあって、定着性に劣るものであった。
【００５１】
本発明によれば、画像の彩度が高く、光沢紙への定着性に優れ、吐出安定性が良好で、特に印字曲がりの無い、インクジェット方式のプリンタで印字することができるインクジェット用インク、これを用いたインクカートリッジ、画像形成体および画像形成方法を提供することができる。